ЭЛАСТОМЕРЫ, СПОСОБЫ ИХ ПОЛУЧЕНИЯ И ИХ ИСПОЛЬЗОВАНИЕ

g
n
1. Эластомерный интерполимер, содержащий, по меньшей мере, два циклических олефиновых мономера, где интерполимер получают в результате проведения метатезисной полимеризации с раскрытием цикла, по меньшей мере, для двух циклических олефиновых мономеров, и где интерполимер характеризуется отсутствием кристалличности, температурой стеклования (T), меньшей, чем - 80°C, и среднечисленной молекулярной массой (M), равной, по меньшей мере, 40 кг/моль, при этом каждое из свойств определяют по методикам испытаний, описанным в настоящем документе.
2. Эластомерный интерполимер по п.1, имеющий, по меньшей мере, одну функциональную группу.
3. Эластомерный интерполимер по п.2, где, по меньшей мере, одну функциональную группу выбирают из группы, состоящей из групп карбоновой кислоты, нитрила, амина, амида, сложного эфира, сульфоната, металлической соли карбоновой кислоты, янтарного ангидрида, гидроксила и их комбинаций.
4. Эластомерный интерполимер по п.1, где, по меньшей мере, один олефиновый мономер выбирают из группы, состоящей из циклопропена, циклобутена, бензоциклобутена, циклопентена, дициклопентадиена, норборнена, норборнадиена, циклогептена, циклооктена, 7-оксанорборнена, 7-оксанорборнадиена, циклодецена, 1,3-циклооктадиена, 1,5-циклооктадиена, 1,3-циклогептадиена, [2.2.1]бициклогептенов, [2.2.2]бициклооктенов, циклогексенилнорборненов, норборнендикарбоновых ангидридов, циклододецена, 1,5,9-циклододекатриена и их смесей.
g
5. Эластомерный интерполимер по п.1, где температура стеклования (T) находится в диапазоне от менее чем - 80°C до около - 130°C.
n
6. Эластомерный интерполимер по п.1, где среднечисленная молекулярная масса (M) находится в диапазоне, по меньшей мере, от приблизительно 40 кг/моль до приблизительно 500 кг/моль.
g
n
7. Эластомерный интерполимер по п.1, где эластомерный интерполимер характеризуется отсутствием кристалличности, имеет температуру стеклования (T), находящуюся в диапазоне от менее, чем - 80°C, до около - 130°C, и имеет среднечисленную молекулярную массу (M), находящуюся в диапазоне, по меньшей мере, от около 40 кг/моль до около 500 кг/моль.
n
8. Эластомерный интерполимер по п.1, где среднечисленная молекулярная масса (M) находится в диапазоне от около 60 кг/моль до около 200 кг/моль.
9. Способ получения эластомерного интерполимера по п.1, включающий проведение метатезисной полимеризации с раскрытием цикла, по меньшей мере, для двух циклических олефиновых мономеров в присутствии катализатора метатезисной полимеризации с раскрытием цикла и обрыв кинетической цепи полимеризации, где, по меньшей мере, один из циклических олефиновых мономеров присутствует в количестве в диапазоне от около 15 до около 85 мол.%, а остальное количество в диапазоне от около 85 до около 15 мол.% составляет другой циклический олефиновый мономер (мономеры).
g
n
10. Сердцевина мяча для гольфа, содержащая эластомерный интерполимер, содержащий, по меньшей мере, два циклических олефиновых мономера, где интерполимер получают в результате проведения метатезисной полимеризации с раскрытием цикла, по меньшей мере, для двух циклических олефиновых мономеров, и где интерполимер характеризуется степенью кристалличности в диапазоне от 0 до около 30%, температурой стеклования (T), меньшей, чем - 80°C, и среднечисленной молекулярной массой (M), равной, по меньшей мере, 40 кг/моль, при этом каждое из свойств определяют по методикам испытаний, описанным в настоящем документе.
g
n
11. Сердцевина мяча для гольфа по п.10, где эластомерный интерполимер характеризуется степенью кристалличности 0%, имеет температуру стеклования (T), находящуюся в диапазоне от менее, чем - 80°C, до около - 130°C, и имеет среднечисленную молекулярную массу (M), находящуюся в диапазоне, по меньшей мере, от около 40 кг/моль до около 500 кг/моль.
12. Сердцевина мяча для гольфа по п.10, где интерполимер имеет температуру стеклования (Tg), находящуюся в диапазоне от менее, чем - 80°C, до около - 130°C.
n
13. Сердцевина мяча для гольфа по п.10, где интерполимер имеет среднечисленную молекулярную массу (M) в диапазоне, по меньшей мере, от 40 кг/моль до около 500 кг/моль.
14. Сердцевина мяча для гольфа по п.10, где интерполимер характеризуется степенью кристалличности в диапазоне от 0% до около 20%.
15. Сердцевина мяча для гольфа по п.10, где интерполимер характеризуется степенью кристалличности 0%.
g
n
16. Сердцевина мяча для гольфа по п.10, где интерполимер характеризуется степенью кристалличности 0%, имеет температуру стеклования (T) в диапазоне от менее, чем - 80°C, до около - 130°C и имеет среднечисленную молекулярную массу (M) в диапазоне, по меньшей мере, от 40 кг/моль до около 200 кг/моль.
g
n
17. Каучуковая композиция, содержащая эластомерное соединение, содержащее, по меньшей мере, два циклических олефиновых мономера, где интерполимер получают в результате проведения метатезисной полимеризации с раскрытием цикла, по меньшей мере, для двух циклических олефиновых мономеров, и где интерполимер характеризуется степенью кристалличности в диапазоне от 0 до около 30%, температурой стеклования (T), меньшей, чем - 80°C, и среднечисленной молекулярной массой (M), равной, по меньшей мере, 40 кг/моль, при этом каждое из свойств определяют по методикам испытаний, описанным в настоящем документе.
n
18. Каучуковая композиция по п.17, где эластомерный интерполимер характеризуется степенью кристалличности 0%, имеет температуру стеклования (Tg), находящуюся в диапазоне от менее, чем - 80°C, до около - 130°C, и имеет среднечисленную молекулярную массу (M), находящуюся в диапазоне, по меньшей мере, от около 40 кг/моль до около 500 кг/моль.
19. Каучуковая композиция по п.17, где интерполимер характеризуется степенью кристалличности в диапазоне от 0% до около 20%.
20. Каучуковая композиция по п.17, где интерполимер характеризуется степенью кристалличности 0%.
21. Каучуковая композиция по п.17, которая образует компонент покрышки.